본 발명 에 의한 DOC 촉매 는 널리 공지 된 모든 방법 에 따라 제조 될 수 있 다 . 바람직 한 제조 방법 에 의하 면 , 암모늄 포스 페이트 를 적정 량 의 물 에 녹인 용액 을 고형 산 성 지지 체인 알루미나 - 실리카 파우더 에 습식 함 침법 에 의해 도핑 시킨다 . 함침 파우더 를 120 ℃, 4 시간 동안 건조 하 고 , 700 ℃, 6 시간 동안 소성 하 여 개질 지 지체 를 제조 하 였 다 . 개질 지 지체 파우더 85 . 0 g / l 에 클로 로 플 라티 닉 산 11 . 22 g / L 을 이용 하 여 백금 이 담지 된 Pt 담지 개질 지 지체 촉매 를 제조 하 여 수중 에 분산 시켜 슬러리 를 제조 하 였 다 . 상기 슬러리 를 대상 으로 약 90 % 정도 가 입자 크기 8 - 10 um 가 되 도록 볼 밀링 하 였 다 . 상기 볼 밀링 처리 된 슬러리 를 코 오디어 라이트 하 니 콤 에 코팅 하 였 다 . 150 ℃ 내지 160 ℃ 에서 약 10 분 간 건조 한 후 650 ℃ 에서 10 시간 ( 또는 750 ℃ 에서 10 시간 ) 소성 하 여 Pt / 5 % P / 실리카 - 알루미나 DOC 촉매 ( 0906 A ) 를 완성 하 였 다 .